(57)【要約】【課題】ΔＴを確実に低減可能になると共に、ΔＴの低減を製造装置の複雑化や高コスト化を招くこと無く実現することが出来るサファイア単結晶とその製造方法の提供を課題とする。【解決手段】スリットを有するダイを坩堝に収容し、坩堝に酸化アルミニウム原料を投入して加熱、溶融して酸化アルミニウム融液を用意し、スリット上部に酸化アルミニウム融液溜まりを形成し、その酸化アルミニウム融液に種結晶を接触させ、種結晶を引き上げることで、所望の主面を有するサファイア単結晶を種結晶からネックを介して成長させ、スリットの中心位置と種結晶の厚み中心位置を、種結晶を引き上げる方向で同軸上に設定して、サファイア単結晶の直胴部分の幅をＷとしたとき、サファイア単結晶の直胴部分の中心線とネックの中心線とのずれ量を、0.05Ｗ以下とする。【選択図】図１３
2017077986.tif 000002
【特許請求の範囲】
【請求項１】
サファイア単結晶はネックを介して形成されており、
サファイア単結晶の直胴部分の幅をＷとしたとき、
サファイア単結晶の直胴部分の中心線と、ネックの中心線とのずれ量が、0.05Ｗ以下であることを特徴とするサファイア単結晶。
【請求項２】
前記直胴部分の中心線と、前記ネックの中心線とのずれ量が、0.0Ｗであることを特徴とする請求項１記載のサファイア単結晶。
【請求項３】
前記サファイア単結晶の厚みｔの変動が、前記直胴部分の全面において0.10ｔ以下であることを特徴とする請求項１又は２に記載のサファイア単結晶。
【請求項４】
前記幅Ｗが1.0ｃｍ以上26.0ｃｍ以下であることを特徴とする請求項１〜３の何れかに記載のサファイア単結晶。
【請求項５】
前記幅Ｗが1.0ｃｍ以上26.0ｃｍ以下であり、前記サファイア単結晶の厚みｔが0.05ｃｍ以上1.5ｃｍ以下であることを特徴とする請求項１〜３の何れかに記載のサファイア単結晶。
【請求項６】
前記幅Ｗが15.0ｃｍ以上26.0ｃｍ以下であることを特徴とする請求項４又は５に記載のサファイア単結晶。
【請求項７】
前記サファイア単結晶の長さＬが、前記幅Ｗよりも小さいことを特徴とする請求項１〜６の何れかに記載のサファイア単結晶。
【請求項８】
前記サファイア単結晶が複数形成され、各々の前記サファイア単結晶が前記ネックを介して成長されており、前記サファイア単結晶の数ｎが、ｎ≧２であることを特徴とする請求項１〜７の何れかに記載のサファイア単結晶。
【請求項９】
前記サファイア単結晶の厚みｔの前記サファイア単結晶間でのばらつきが、0.10ｔ以下であることを特徴とする請求項８に記載のサファイア単結晶。
【請求項１０】
スリットを有するダイを坩堝に収容し、
坩堝に酸化アルミニウム原料を投入して加熱し、酸化アルミニウム原料を坩堝内で溶融して酸化アルミニウム融液を用意し、
スリットを介してスリット上部に酸化アルミニウム融液溜まりを形成し、
そのスリット上部の酸化アルミニウム融液に種結晶を接触させ、種結晶を引き上げることで、所望の主面を有するサファイア単結晶を種結晶からネックを介して成長させ、
ダイの幅の中心位置と種結晶の厚み中心位置を、種結晶を引き上げる方向で同軸上に設定して、サファイア単結晶の直胴部分の幅をＷとしたとき、サファイア単結晶の直胴部分の中心線とネックの中心線とのずれ量を、0.05Ｗ以下とすることを特徴とするサファイア単結晶の製造方法。
【請求項１１】
前記直胴部分の中心線と、前記ネックの中心線とのずれ量を、0.0Ｗとすることを特徴とする請求項１０記載のサファイア単結晶の製造方法。
【請求項１２】
前記種結晶の厚みを0.2ｃｍ以上に設定することを特徴とする請求項１０又は１１に記載のサファイア単結晶の製造方法。
【請求項１３】
前記ダイの幅の中心位置に切り欠き部が形成されていることを特徴とする請求項１０〜１２の何れかに記載のサファイア単結晶の製造方法。
【請求項１４】
前記サファイア単結晶の厚みｔの変動を、前記直胴部分の全面において0.10ｔ以下とすることを特徴とする請求項１０〜１３の何れかに記載のサファイア単結晶の製造方法。
【請求項１５】
前記幅Ｗを1.0ｃｍ以上26.0ｃｍ以下とすることを特徴とする請求項１０〜１４の何れかに記載のサファイア単結晶の製造方法。
【請求項１６】
前記幅Ｗを1.0ｃｍ以上26.0ｃｍ以下とし、前記サファイア単結晶の厚みｔを0.05ｃｍ以上1.5ｃｍ以下とすることを特徴とする請求項１０〜１４の何れかに記載のサファイア単結晶の製造方法。
【請求項１７】
前記幅Ｗが15.0ｃｍ以上26.0ｃｍ以下であることを特徴とする請求項１５又は１６に記載のサファイア単結晶の製造方法。
【請求項１８】
前記サファイア単結晶の長さＬを、前記幅Ｗよりも小さくして前記サファイア単結晶を成長させることを特徴とする請求項１０〜１７の何れかに記載のサファイア単結晶の製造方法。
【請求項１９】
前記種結晶から複数の前記サファイア単結晶を各々、前記ネックを介して成長させており、前記サファイア単結晶の数ｎを、ｎ≧２とすることを特徴とする請求項１０〜１８の何れかに記載のサファイア単結晶の製造方法。
【請求項２０】
前記サファイア単結晶の厚みｔの前記サファイア単結晶間でのばらつきを、0.10ｔ以下とすることを特徴とする請求項１９に記載のサファイア単結晶の製造方法。
【発明の詳細な説明】
【技術分野】
【０００１】
本発明は、サファイア単結晶とその製造方法に関する。
【背景技術】
【０００２】
従来、単結晶を成長させる方法として、チョクラルスキー（CZ：Czochralski）法、熱交換法（HEM：Heat Exchanger Method）、ベルヌイ法、エッジデファインド・フィルムフェッド・グロース（EFG：Edge-defined Film-fed Growth）法などが知られている。このうち、平板形状の単結晶を製造する方法としてはEFG法が唯一の方法として知られている。EFG法は、所定の結晶方位を有する単結晶を製造する場合に極めて利用価値が高い結晶製造方法であり、EFG法を用いて育成されたサファイア単結晶は、基板加工への工数を減らすことができるという利点があることから、青色発光素子のエピタキシャル成長基板をはじめとする様々な用途に用いられている。
【０００３】
EFG法を用いたサファイア単結晶の量産方法として、特許文献１が知られている。特許文献１には、幅15ｃｍ以上、厚さ0.5ｃｍ以上であり、スプレーディング（spreading）部分（特許文献１ではネックと呼称しているサファイア単結晶部分）と本体を有するサファイア単結晶が開示されている。更に、スプレーディング部分から本体部分（直胴部分）への移行が、本体の側面のそれぞれ第一および第二の移行点によって規定され、サファイア単結晶の長さ方向（直胴長さの方向）に投影された該移行点間の間隔ΔＴが、4.0ｃｍ以下であることを特徴とするサファイア単結晶が開示されている。
【先行技術文献】
【特許文献】
【０００４】
【特許文献１】特表２００７−５３２４５８号公報
【発明の概要】
【発明が解決しようとする課題】
【０００５】
しかしながら、前記特許文献１記載の製造方法によりサファイア単結晶を実際に本出願人が製造し、作製したサファイア単結晶を検証したところ、ΔＴを4.0ｃｍ以下に収めることが困難であることが判明した。より詳述すると、特許文献１記載の製造方法では融液（メルト：melt）の温度勾配を調整することによってΔＴの低減を図っているが、融液の温度勾配の調整だけではΔＴを確実に低減することが困難であることが分かった。
【０００６】
特許文献１では幅が15ｃｍ以上という大型のサファイア単結晶の製造を対象にしており、且つ融液の温度勾配の調整をダイの長さ方向に沿って調整している。しかし、成長形成するサファイア単結晶が大型になるほど坩堝も大型化し、ダイの長さ方向も長大になるため、ダイの長さ方向に沿った温度勾配の調整が困難になることが、本出願人が検証した結果により、判明した。
【０００７】
このような要因が有るにも関わらず、ΔＴの低減をダイの長さ方向に沿った温度勾配の調整のみで行おうとすると、温度勾配の調整のために製造装置が複雑化し、高コスト化を招いてしまう。特に特許文献１開示のような、幅が15ｃｍ以上と云う大型のサファイア単結晶になるほど、製造装置の複雑化や高コスト化に拍車が掛かってしまう。実際に特許文献１では、ダイの長さ方向での温度勾配を動的に調整する勾配微調整（trim）システムを備えると共に、静的に調整する熱シールドやシールド・アセンブリも備えていた。
【０００８】
本発明は上記課題に鑑みてなされたものであり、ΔＴを確実に低減可能になると共に、ΔＴの低減を製造装置の複雑化や高コスト化を招くこと無く実現することが出来るサファイア単結晶とその製造方法の提供を目的とする。
【課題を解決するための手段】
【０００９】
前記課題は、以下の本発明により解決される。即ち、
（１）本発明のサファイア単結晶は、ネックを介して形成されており、サファイア単結晶の直胴部分の幅をＷとしたとき、サファイア単結晶の直胴部分の中心線と、ネックの中心線とのずれ量が、0.05Ｗ以下であることを特徴とする。
【００１０】
（２）本発明のサファイア単結晶の一実施形態は、直胴部分の中心線と、ネックの中心線とのずれ量が、0.0Ｗであることが好ましい。
【００１１】
（３）本発明のサファイア単結晶の他の実施形態は、サファイア単結晶の厚みｔの変動が、直胴部分の全面において0.10ｔ以下であることが好ましい。
【００１２】
（４）本発明のサファイア単結晶の他の実施形態は、幅Ｗが1.0ｃｍ以上26.0ｃｍ以下であることが好ましい。
【００１３】
（５）本発明のサファイア単結晶の他の実施形態は、幅Ｗが1.0ｃｍ以上26.0ｃｍ以下であり、サファイア単結晶の厚みｔが0.05ｃｍ以上1.5ｃｍ以下であることが好ましい。
【００１４】
（６）本発明のサファイア単結晶の他の実施形態は、幅Ｗが15.0ｃｍ以上26.0ｃｍ以下であることが好ましい。
【００１５】
（７）本発明のサファイア単結晶の他の実施形態は、サファイア単結晶の長さＬが、幅Ｗよりも小さいことが好ましい。
【００１６】
（８）本発明のサファイア単結晶の他の実施形態は、サファイア単結晶が複数形成され、各々のサファイア単結晶がネックを介して成長されており、サファイア単結晶の数ｎが、ｎ≧２であることが好ましい。
【００１７】
（９）本発明のサファイア単結晶の他の実施形態は、サファイア単結晶の厚みｔのサファイア単結晶間でのばらつきが、0.10ｔ以下であることが好ましい。
【００１８】
（１０）また、本発明のサファイア単結晶の製造方法は、スリットを有するダイを坩堝に収容し、坩堝に酸化アルミニウム原料を投入して加熱し、酸化アルミニウム原料を坩堝内で溶融して酸化アルミニウム融液を用意し、スリットを介してスリット上部に酸化アルミニウム融液溜まりを形成し、そのスリット上部の酸化アルミニウム融液に種結晶を接触させ、種結晶を引き上げることで、所望の主面を有するサファイア単結晶を種結晶からネックを介して成長させ、ダイの幅の中心位置と種結晶の厚み中心位置を、種結晶を引き上げる方向で同軸上に設定して、サファイア単結晶の直胴部分の幅をＷとしたとき、サファイア単結晶の直胴部分の中心線とネックの中心線とのずれ量を、0.05Ｗ以下とすることを特徴とする。
【００１９】
（１１）本発明のサファイア単結晶の製造方法の一実施形態は、直胴部分の中心線と、ネックの中心線とのずれ量を、0.0Ｗとすることが好ましい。
【００２０】
（１２）本発明のサファイア単結晶の製造方法の他の実施形態は、種結晶の厚みを0.2ｃｍ以上に設定することが好ましい。
【００２１】
（１３）本発明のサファイア単結晶の製造方法の他の実施形態は、ダイの幅の中心位置に切り欠き部が形成されていることが好ましい。
【００２２】
（１４）本発明のサファイア単結晶の製造方法の他の実施形態は、サファイア単結晶の厚みｔの変動を、直胴部分の全面において0.10ｔ以下とすることが好ましい。
【００２３】
（１５）本発明のサファイア単結晶の製造方法の他の実施形態は、幅Ｗを1.0ｃｍ以上26.0ｃｍ以下とすることが好ましい。
【００２４】
（１６）本発明のサファイア単結晶の製造方法の他の実施形態は、幅Ｗを1.0ｃｍ以上26.0ｃｍ以下とし、サファイア単結晶の厚みｔを0.05ｃｍ以上1.5ｃｍ以下とすることが好ましい。
【００２５】
（１７）本発明のサファイア単結晶の製造方法の他の実施形態は、幅Ｗが15.0ｃｍ以上26.0ｃｍ以下であることが好ましい。
【００２６】
（１８）本発明のサファイア単結晶の製造方法の他の実施形態は、サファイア単結晶の長さＬを、幅Ｗよりも小さくしてサファイア単結晶を成長させることが好ましい。
【００２７】
（１９）本発明のサファイア単結晶の製造方法の他の実施形態は、種結晶から複数のサファイア単結晶を各々、ネックを介して成長させており、サファイア単結晶の数ｎを、ｎ≧２とすることが好ましい。
【００２８】
（２０）本発明のサファイア単結晶の製造方法の他の実施形態は、サファイア単結晶の厚みｔの前記サファイア単結晶間でのばらつきを、0.10ｔ以下とすることが好ましい。
【発明の効果】
【００２９】
本発明のサファイア単結晶及びその製造方法に依れば、サファイア単結晶の直胴部分の中心線と、ネックの中心線とのずれ量を、0.05Ｗ以下に抑えている（但しＷは、サファイア単結晶の直胴部分の幅である）。従って、サファイア単結晶のネックを中心とした左右に亘るスプレーディング速度のばらつきを低減することが可能となり、ΔＴを低減することが可能となる。従って、スプレーディング部分から直胴部分への移行に関して、ΔＴを低減して、略対称なスプレーディング部分を形成することが可能となる。従って、直胴部分の面積を十分に確保することが可能となり、サファイア単結晶の量産性と結晶品質を向上させることが出来る。更に、サファイア基板の量産性も向上させることが可能となる。また、スプレーディング速度のばらつきが抑えられることで、直胴部分の幅や結晶品質に対する問題を解決することが可能となった。
【００３０】
更に本発明ではΔＴ値の低減を、サファイア単結晶の直胴部分の中心線と、ネックの中心線とのずれ量の管理により行っているので、従来の製造方法及びサファイア単結晶に比べて、ΔＴ値をより確実に低減することが可能となる。更に、ΔＴ値の低減を前記ずれ量の管理で行うことが出来るので、従来のような温度勾配の調整に伴う製造装置の複雑化を防止して、より低コストでΔＴ値の低減を達成することが出来る。従って、ΔＴを確実に低減することが可能になると共に、ΔＴの低減を製造装置の複雑化や高コスト化を招くこと無く実現することが出来る。
【図面の簡単な説明】
【００３１】
【図１】EFG法によるサファイア単結晶の製造装置を示す概略構成図である。
【図２】(a)本発明の実施形態に係るダイの一例を模式的に示す平面図である。(b)同図(a)の正面図である。(c)同図(a)の側面図である。
【図３】(a)本発明の実施形態に係る種結晶の一例を示す説明図である。(b)本発明の実施形態に係る種結晶の他の例を示す説明図である。(c)本発明の実施形態に係る種結晶の更に他の例を示す説明図である。
【図４】本発明の実施形態における種結晶と仕切り板との位置関係を模式的に示す斜視図である。
【図５】(a)本発明の実施形態における種結晶と仕切り板との位置関係を模式的に示す正面図である。(b)本発明の実施形態における、種結晶の一部を溶融する様子を示す正面図である。
【図６】本発明の実施形態におけるネックが成長する様子を模式的に示す斜視図である。
【図７】(a)本発明の実施形態に係る種結晶において、下辺が櫛歯形状の種結晶を示す説明図である。(b)本発明の実施形態に係る種結晶において、下辺が鋸形形状の種結晶を示す説明図である。
【図８】本発明の実施形態に係るサファイア単結晶のスプレーディング工程を模式的に示す斜視図である。
【図９】EFG法により得られる、複数のサファイア単結晶を部分的且つ模式的に示す斜視図である。
【図１０】本発明の実施形態の変更例における、種結晶と仕切り板との位置関係を模式的に示す斜視図である。
【図１１】(a)本発明の実施形態の変更例に係る種結晶の正面図である。(b)同図(a)の平面図である。(c)同図(a)の側面図である。
【図１２】(a)図１１の種結晶を用いて育成されたサファイア単結晶の底面図である。 (b)同図(a)の正面図である。(c)同図(a)の側面図である。
【図１３】サファイア単結晶の直胴部分の中心線と、ネックの中心線とのずれ量を模式的に示す平面図である。
【図１４】長さが、直胴部分の幅よりも小さいサファイア単結晶を模式的に示す平面図である。
【発明を実施するための形態】
【００３２】
本実施の形態の第一の特徴は、サファイア単結晶はネックを介して形成されており、サファイア単結晶の直胴部分の幅をＷとしたとき、サファイア単結晶の直胴部分の中心線と、ネックの中心線とのずれ量が、0.05Ｗ以下であるとした。
【００３３】
第二の特徴は、スリットを有するダイを坩堝に収容し、坩堝に酸化アルミニウム原料を投入して加熱し、酸化アルミニウム原料を坩堝内で溶融して酸化アルミニウム融液を用意し、スリットを介してスリット上部に酸化アルミニウム融液溜まりを形成し、そのスリット上部の酸化アルミニウム融液に種結晶を接触させ、種結晶を引き上げることで、所望の主面を有するサファイア単結晶を種結晶からネックを介して成長させ、ダイの幅の中心位置と種結晶の厚み中心位置を、種結晶を引き上げる方向で同軸上に設定して、サファイア単結晶の直胴部分の幅をＷとしたとき、サファイア単結晶の直胴部分の中心線とネックの中心線とのずれ量を、0.05Ｗ以下とした。
【００３４】
これらの構成に依れば、サファイア単結晶のネックを中心とした左右に亘るスプレーディング速度のばらつきを低減することが可能となり、ΔＴを低減することが可能となる。従って、スプレーディング部分から直胴部分への移行に関して、ΔＴを低減して、略対称なスプレーディング部分を形成することが可能となる。従って、直胴部分の面積を十分に確保することが可能となり、サファイア単結晶の量産性と結晶品質を向上させることが出来る。更に、サファイア基板の量産性も向上させることが可能となる。また、スプレーディング速度のばらつきが抑えられることで、直胴部分の幅や結晶品質に対する問題を解決することが可能となった。
【００３５】
更にΔＴ値の低減を、サファイア単結晶の直胴部分の中心線と、ネックの中心線とのずれ量の管理により行っているので、ΔＴ値をより確実に低減することが可能となる。更に、ΔＴ値の低減を前記ずれ量の管理で行うことが出来るので製造装置の複雑化を防止して、より低コストでΔＴ値の低減を達成することが出来る。従って、ΔＴを確実に低減することが可能になると共に、ΔＴの低減を製造装置の複雑化や高コスト化を招くこと無く実現することが出来る。
【００３６】
第三の特徴は、直胴部分の中心線と、ネックの中心線とのずれ量が、0.0Ｗの点である。この構成に依れば、より確実にΔＴを低減することが可能となる。
【００３７】
第四の特徴は、サファイア単結晶の厚みｔの変動が、直胴部分の全面において0.10ｔ以下の点である。また第五の特徴は、サファイア単結晶の厚みｔのサファイア単結晶間でのばらつきが、0.10ｔ以下の点である。これらの構成に依れば、サファイア単結晶の量産性を更に向上させることが可能となる。
【００３８】
第六の特徴は、幅Ｗが1.0ｃｍ以上26.0ｃｍ以下であると云う点である。この構成に依れば、0.5インチ未満の極小サイズから、約10インチの大径サイズに至るまで、様々なサイズのサファイア単結晶の製造に対応可能である。
【００３９】
第七の特徴は、幅Ｗが1.0ｃｍ以上26.0ｃｍ以下であり、サファイア単結晶の厚みｔが0.05ｃｍ以上1.5ｃｍ以下であると云う点である。この構成に依れば、0.5インチ未満の極小サイズから、約10インチの大径サイズに至るまで、様々なサイズのサファイア単結晶の製造に対応可能である。更に、サファイア単結晶自身の強度と自立性を確保出来ると共に、サファイア単結晶をサファイア基板に加工する場合でも、十分な加工代を確保することが出来る。更に、結晶品質に優れたサファイア単結晶を得ることが可能となる。
【００４０】
第八の特徴は、幅Ｗが15.0ｃｍ以上26.0ｃｍ以下であると云う点である。この構成に依れば、ΔＴを4.0ｃｍ以下に低減することが可能となる。
【００４１】
第九の特徴は、サファイア単結晶の長さＬが、幅Ｗよりも小さい点である。この構成に依れば、スプレーディング部分もサファイア基板の切り抜き部分として利用することが可能となる。従って、より短い長さＬのサファイア単結晶でサファイア基板の切り抜き枚数を確保することが出来る為、サファイア基板の量産性を向上出来ると共に、長さＬをより短くすることが出来るので、サファイア単結晶の成長時間も短縮して量産性を更に向上させることが可能となる。
【００４２】
第十の特徴は、サファイア単結晶が複数形成され、各々のサファイア単結晶がネックを介して成長されており、サファイア単結晶の数ｎが、ｎ≧２である点である。この構成に依れば、量産性を向上させることが可能となる。
【００４３】
第十一の特徴は、種結晶の厚みを0.2ｃｍ以上に設定する点である。この構成に依れば、サファイア単結晶の引き上げ時に於ける種結晶の変形が防止され、育成成長されるサファイア単結晶の主面と、種結晶の結晶面間の結晶軸方向のずれ角を抑制することが可能となる。更に坩堝の高温条件下でも種結晶の強度が保たれると共に、育成成長される各サファイア単結晶の重量に加えて種結晶自体の自重による種結晶の変形が防止可能となり、前記結晶軸方向のずれ角抑制の効果を得ることが出来る。
【００４４】
更に種結晶の変形が防止されることにより、引き上げるサファイア単結晶の枚数が増加しても、ダイの幅の中心位置と種結晶の厚み中心位置の位置決めの正確性を向上させることが可能となる。従って、より確実に直胴部分の中心線と、ネックの中心線とのずれ量を0.05Ｗ以下に抑えて、ΔＴを低減することが可能となる。
【００４５】
更に種結晶の形状及びその剛性によって、各サファイア単結晶間での主面の結晶軸のずれ角を0.5°以下の範囲内に収めることが出来る。より具体的には、結晶育成の引き上げ進行に伴って増加していくサファイア単結晶の重量に対して種結晶の変形を防止し、種結晶の結晶面と、サファイア単結晶の主面での結晶面との間で生じる結晶軸方向のずれ角を、0.5°以下に収まる種結晶の形状を設定している。これにより、サファイア単結晶毎における結晶軸のずれ角の補正に必要な研磨量を、サファイア単結晶の厚み方向において1.5ｍｍ程度に収めることが可能となる。この為、半導体用基板としての加工性向上という効果も有する。
【００４６】
第十二の特徴は、ダイの幅の中心位置に切り欠き部が形成されている点である。この構成に依れば、ダイの幅の中心位置と種結晶の厚み中心位置の位置決めが容易となる。
【００４７】
以下に、本発明の実施形態に係る複数のサファイア単結晶及びその製造方法について、図１から図１０を参照しながら説明する。
【００４８】
図１に示すように、サファイア単結晶の製造装置１は、サファイア単結晶２を育成する育成容器３と、育成したサファイア単結晶２を引き上げる引き上げ容器４とから構成され、EFG（Edge-defined Film-fed Growth）法によりサファイア単結晶２を育成成長する。
【００４９】
育成容器３は、坩堝５、坩堝駆動部６、ヒータ７、電極８、ダイ９、及び断熱材10を備える。坩堝５はモリブデン製であり、酸化アルミニウム原料を溶融する。坩堝駆動部６は、坩堝５をその鉛直方向を軸として回転させる。ヒータ７は坩堝５を加熱する。また、電極８はヒータ７を通電する。ダイ９は坩堝５内に設置され、サファイア単結晶２を引き上げる際の酸化アルミニウム融液（以下、必要に応じて単に「融液」と表記）21の液面形状を決定する。また断熱材10は、坩堝５とヒータ７とダイ９を取り囲んでいる。
【００５０】
更に育成容器３は、雰囲気ガス導入口11と排気口12を備える。雰囲気ガス導入口11は、雰囲気ガスとして例えばアルゴンガスを育成容器３内に導入するための導入口であり、坩堝５やヒータ７、及びダイ９の酸化消耗を防止する。一方、排気口12は育成容器３内を排気するために備えられる。
【００５１】
引き上げ容器４は、シャフト13、シャフト駆動部14、ゲートバルブ15、及び基板出入口16を備え、種結晶17から育成成長した複数の平板形状のサファイア単結晶２を引き上げる。シャフト13は種結晶17を保持する。またシャフト駆動部14は、シャフト13を坩堝５に向けて昇降させると共に、その昇降方向を軸としてシャフト13を回転させる。ゲートバルブ15は育成容器３と引き上げ容器４とを仕切る。また基板出入口16は、種結晶17を出し入れする。
【００５２】
なお製造装置１は図示されない制御部も有しており、この制御部により坩堝駆動部６及びシャフト駆動部14の回転を制御する。
【００５３】
次に、ダイ９について説明する。ダイ９はモリブデン製であり、図２に示すように多数の仕切り板18を有する。図２ではダイの一例として、仕切り板18が30枚であり、ダイ９が15個形成されている場合を示している。仕切り板18は同一の平板形状を有し、微小間隙（スリット）19を形成するように互いに平行に配置されて、１つのダイ９を形成している。スリット19は、ダイ９のほぼ全幅に亘って設けられる。また複数のダイ９は同一形状を有すると共に、その長手方向が互いに平行となるように所定の間隔で並列に配置されているため、複数のスリット19が設けられることとなる。各仕切り板18の上部は斜面30が形成されており、互いの斜面30が向かい合わせで配置されることで、鋭角の開口部20が形成されている。またスリット19は融液21を毛細管現象によって、各ダイ９の下端から開口部20に上昇させる役割を有している。
【００５４】
坩堝５内に投入される酸化アルミニウム原料は、坩堝５の温度上昇に基づいて溶融（原料メルト）し、融液21となる。この融液21の一部は、ダイ９のスリット19に侵入し、前記のように毛細管現象に基づいてスリット19内を上昇し開口部20から露出して、開口部20で酸化アルミニウム融液溜まり22が形成される（図５(a)参照）。EFG法では、酸化アルミニウム融液溜まり（以下、必要に応じて「融液溜まり」と表記）22で形成される融液面の形状に従って、サファイア単結晶２が成長する。図２に示したダイ９では、融液面の形状は細長い長方形となるので、平板形状のサファイア単結晶２が製造される。
【００５５】
次に、種結晶17について説明する。図１、図４、及び図５に示すように本実施形態では、種結晶17として平板形状の基板を用い、更にｃ軸が主面（結晶面28と直交する面）の面方向に沿って水平なサファイア単結晶製の基板を用いる。更に、種結晶17の平面方向とダイ９の長手方向は、互いに90°の角度で以て直交となるように、種結晶17が配置される。従って、種結晶17のｃ軸は、仕切り板18と垂直になる。また、種結晶17とサファイア単結晶２も90°の角度で以て直交するので、図１ではサファイア単結晶２の側面を示している。種結晶17の平面方向と仕切り板18の長手方向との位置関係を垂直にする（種結晶17を仕切り板18と交叉させる）ことにより、融液21と種結晶17との接触面積を最小にすることが可能となる。従って、種結晶17の接触部分が融液21と馴染み易くなり、サファイア単結晶２での結晶欠陥の発生が低減又は解消される。
【００５６】
種結晶17は、シャフト13の下部の基板保持具（図示せず）との接触面積が大きいと、熱膨張率の差による応力のため変形し、場合によっては破損してしまう。反対に熱膨張率の差により種結晶17の固定が緩む場合もある。従って、種結晶17と基板保持具との接触面積は小さい方が好ましい。また、種結晶17は基板保持具に確実に固定できる基板形状の必要がある。
【００５７】
図３は種結晶17の基板形状の一例を示した図である。このうち、同図(a)及び(b)は、種結晶17の上部に切り欠き部23を設けたものである。この切り欠き部23を利用して、例えば２カ所の切り欠き部23の下側からＵ字形の基板保持具を差し込んで、接触面積を小さくしつつ確実に種結晶17を保持することが可能となる。
【００５８】
また、図３(c)に示したように、種結晶17内側に切り欠き穴24を設けても良い。この切り欠き穴24を利用して、例えば２カ所の切り欠き穴24に係止爪を差し込んで、基板保持具と種結晶17との接触面積を小さくしつつ、確実に種結晶17を保持することが可能となる。
【００５９】
次に、前記製造装置１を使用したサファイア単結晶２の製造方法を説明する。最初にサファイア原料である、造粒された酸化アルミニウム原料粉末（99．99％酸化アルミニウム）をダイ９が収納された坩堝５に所定量投入して充填する。酸化アルミニウム原料粉末には、製造しようとするサファイア単結晶の純度又は組成に応じて、酸化アルミニウム以外の化合物や元素が含まれていても良い。
【００６０】
続いて、坩堝５やヒータ７若しくはダイ９を酸化消耗させないために、育成容器３内をアルゴンガスで置換し、酸素濃度を所定値以下とする。
【００６１】
次に、ヒータ７で加熱して坩堝５を所定の温度とし、酸化アルミニウム原料粉末を溶融する。酸化アルミニウムの融点は2050℃〜2072℃程度なので、坩堝５の加熱温度はその融点以上の温度（例えば2100℃）に設定する。加熱後しばらくすると原料粉末が溶融して、酸化アルミニウム融液21が用意される。更に融液21の一部はダイ９のスリット19を毛細管現象により上昇してダイ９の表面に達し、スリット19上部に融液溜まり22が形成される。
【００６２】
次に図４及び図５に示すように、スリット19上部の融液溜まり22の長手方向に対して垂直な角度に種結晶17を保持しつつ降下させ、種結晶17を融液溜まり22の融液面に接触させる。なお、種結晶17は、予め基板出入口16から引き上げ容器４内に導入しておく。図４ではスリット19や開口部20の見易さを優先するため、融液21と融液溜まり22の図示を省略している。
【００６３】
図４は、種結晶17と仕切り板18との位置関係を示した図である。前記の通り、種結晶17の平面方向を仕切り板18の長手方向と直交させることにより、種結晶17と融液21との接触面積を小さくすることが可能となる。従って、種結晶17の接触部分が融液21となじみ、育成成長されるサファイア単結晶２に結晶欠陥が生じにくくなる。更に、融液21と種結晶17との接触面積を小さくすることで、後述するネック25を細く形成することができ、この点でもサファイア単結晶２の結晶欠陥の発生を低減又は解消して、結晶品質を高品質に保つことが可能となる。従って、サファイア単結晶２の歩留まりを向上させることが出来る。
【００６４】
種結晶17を融液面に接触させる際に、種結晶17の下部を仕切り板18の上部に接触させて溶融しても良い。図５(b)は、種結晶17の一部を溶融する様子を示した図である。このように種結晶17の一部を溶融することで、種結晶17と融液21との温度差を速やかに解消ことができ、サファイア単結晶２での結晶欠陥の発生を更に低減することが可能となる。
【００６５】
続いて基板保持具を所定の上昇速度で引き上げて、種結晶17の引き上げを開始し、図６に示すようにネック25を形成する。具体的には、まずシャフト13により基板保持具を高速で上昇させながら細いネック25を作製（ネッキング）する。以降ではこの工程をネッキング工程と称する。図６はネック25が成長する様子を示した説明図である。ネック25は、種結晶17の厚みＴ若しくは融液溜まり22の幅程度の細い径を有する結晶部分であり、結晶欠陥を低減又は除去するために形成される。またネック25の長さは、その径の３倍程度まで形成される。この程度まで結晶成長されると、ネック25で結晶欠陥が発生しても、その欠陥はサファイア単結晶２まで形成されることが防止される。従ってネッキング工程を経ることにより、結晶欠陥が低減又は解消された平板形状のサファイア単結晶２を製造することが可能となる。
【００６６】
なお本実施形態の製造方法に依れば、種結晶と融液面とを平行に接触させる製造方法と比較して、結晶欠陥が除去されるまでにサファイア単結晶２の引き上げに必要となる原料が少なくて済むので、製造コストを下げることが可能となる。また、サファイア単結晶２の引き上げ方向において結晶欠陥が抜け切るまでの時間も短くて済むので、製造速度の向上も図れる。
【００６７】
なお、ネッキング工程をより容易にするため、種結晶17の下辺に凹凸を設けてもよい。図７は、種結晶17の下辺の形状を例示した図であり、同図(a)は下辺が櫛歯形状の場合を、同図(b)では鋸形形状の場合を示している。
【００６８】
この凹凸の間隔は、開口部20の間隔に合わせ、凸部分を融液溜まり22の中心に合わせる。凸部分を設けることで凸部分をサファイア単結晶２の成長開始点とすることができ、ネック25がより容易に形成可能となる。なお、凹凸の形状は図７に示したものには限定されず、例えば波形の凹凸形状であっても良い。
【００６９】
ネッキング工程を経た後、ヒータ７を制御して坩堝５の温度を降下させると共に、基板保持具の上昇速度を所定の速度に設定し、種結晶17を中心に図８に示すようにサファイア単結晶２をダイ９の長手方向に拡幅するように結晶成長させる（スプレーディング：spreading）。サファイア単結晶２が、ダイ９の全幅（仕切り板18の端）まで拡幅すると（フルスプレッド）、ダイ９の全幅と同程度の幅を有する、面積の広い平板形状のサファイア単結晶２が育成される（直胴工程）。図８は、スプレーディング工程によりサファイア単結晶２の幅が広がる様子を示した模式図である。幅の広いサファイア単結晶２が得られることにより、サファイア単結晶製品の歩留まりが向上する。
【００７０】
スプレーディング工程により、ダイ９の全幅までサファイア単結晶２を成長させた後、図９に示すようにダイ９の全幅と同程度の一定幅を有する、平板形状の直胴部分26を所定の速度で所定の長さ（直胴長さ）まで引き上げて、平板形状のサファイア単結晶２を得る。
【００７１】
この後、得られたサファイア単結晶２を放冷し、ゲートバルブ15を空け、引き上げ容器４側に移動して、基板出入口16から取り出す。得られた平板形状のサファイア単結晶２の外観を図９に示す。直胴部分26の長さは特に限定されないが、２インチ以上（50.8ｍｍ以上）が好ましい。
【００７２】
本発明に係るサファイア単結晶２は、図９に示すようにネック25を介して形成されており、互いに略平行で対向する側面で規定される直胴部分26を有する。サファイア単結晶２を複数形成する場合は、各々のサファイア単結晶２がネック25を介して成長されており、一度の結晶育成で作製されるサファイア単結晶２の数ｎは２以上（ｎ≧２）の複数枚となる。一度の結晶育成で複数のサファイア単結晶２を作製する際は、図１、図４〜図６及び図８〜図９に示すように、１つの共通の種結晶17から成長させることが、主面27の面方向のばらつき防止や結晶育成の効率化という点から好ましい。一度の結晶育成で作製されるサファイア単結晶２の数ｎをｎ≧２の複数枚とすることにより、量産性を向上させることが可能となる。
【００７３】
更に図２(c)に示すようにダイ９の幅をＷ、及び図４等に示すように種結晶17の厚みをＴと設定し、更に種結晶17を融液溜まり22の融液面に接触させる際に、ダイ９の幅の中心位置（W/2の位置）と種結晶17の厚み中心位置（T/2の位置）を、種結晶17を引き上げる方向で同軸上に設定する。ここで、サファイア単結晶２の直胴部分26の幅Ｗは、ダイ９の長手方向の長さ（幅Ｗ）によって規定される。即ち理想的には、サファイア単結晶２の直胴部分26の幅Ｗ（図１３参照）は、ダイ９の幅Ｗと等しくなる。
【００７４】
サファイア単結晶２の直胴部分26の幅Ｗは、1.0ｃｍ以上26.0ｃｍ以下とし、0.5インチ未満の極小サイズから、約10インチの大径サイズに至るまで、様々なサイズのサファイア単結晶の製造に対応可能とする。このように幅Ｗが大きくなるほど、サファイア単結晶２のスプレーディング部分から直胴部分26への移行時間が掛かるため、スプレーディング速度のばらつきが大きくなり、ΔＴは大きな値となる。
【００７５】
しかし本発明の製造方法では、ダイ９の幅の中心位置と種結晶17の厚み中心位置を、種結晶17の引き上げ方向で同軸上に位置決めすることにより、理想的には直胴部分26の中心線とネック25の中心線を、種結晶17の引き上げ方向で同軸上に位置決めしている。従って直胴部分26の中心線と、ネック25の中心線とのずれ量は0.0Ｗとなり、より確実にΔＴを低減することが可能となる。
【００７６】
更にΔＴ値の低減を、直胴部分26の中心線とネック25の中心線とのずれ量の管理により行うことで、従来の製造方法及びサファイア単結晶に比べて、ΔＴ値をより確実に低減することが可能となる。更にΔＴ値の低減を前記ずれ量の管理で行うことが出来るので、従来のような温度勾配の調整に伴うサファイア単結晶の製造装置の複雑化を防止して、より低コストでΔＴ値の低減を達成することが出来る。従って、ΔＴを確実に低減することが可能になると共に、ΔＴの低減を製造装置１の複雑化や高コスト化を招くこと無く実現することが出来る。
【００７７】
しかし、製造装置１が設置される室内の温度や湿度などの外的要因や、ダイ９の個数の増加に伴って各ダイ９における中心位置の位置決めに微小な狂いが生じる事も考えられる。詳述すると、複数のサファイア単結晶２を一度に成長させる場合はダイ９も複数になり、ダイ９の個数が増えるほど全てのダイ９に於いて幅Ｗの中心位置を、種結晶17の厚み中心位置に正確に位置決めすることが困難となる。従って前記のようにダイ９の幅の中心位置と種結晶17の厚み中心位置を、種結晶17の引き上げ方向で同軸上に設定しても、図１３に実線で示すように、サファイア単結晶２の直胴部分26の中心線SCと、ネック25の中心線NCとのずれ量が0.0Ｗとならず、ある値で以てずれ量Ｇが発生する場合も出てくる。図９の斜視図、及び図１３中の二点鎖線では、理想的な状態としてずれ量Ｇが0.0Ｗの状態で育成された場合のサファイア単結晶２及びネック25aを示している。しかし前記のようにずれ量Ｇがある値で発生する場合も出てくるため、図１３中に実線で示すようなサファイア単結晶２が製造される場合もある。
【００７８】
本発明ではずれ量Ｇが発生した場合、そのずれ量Ｇを0.05Ｗ以下に設定する。このように、ずれ量Ｇがある値で以て発生した場合でもそのずれ量Ｇを0.05Ｗ以下に設定することにより、ずれ量Ｇの管理のみで幅Ｗが1.0ｃｍ以上26.0ｃｍ以下の範囲に亘って、ΔＴを低減することが可能であることを、本出願人は検証の末見出した。ΔＴは、4.0ｃｍ以下、例えば3.0ｃｍ以下、特に2.0ｃｍ、1.5ｃｍ、1.0ｃｍ、0.8ｃｍ又は0.7ｃｍ以下である。
【００７９】
このように本発明ではΔＴ値の低減を、直胴部分26の中心線SCと、ネック25の中心線NCとのずれ量Ｇの管理により行っているので、従来の製造方法及びサファイア単結晶に比べて、ΔＴ値をより確実に低減することが可能となる。更に、ΔＴ値の低減をずれ量Ｇの管理で行うことが出来るので、従来のような温度勾配の調整に伴う製造装置の複雑化を防止して、より低コストでΔＴ値の低減を達成することが出来る。従って、ΔＴを確実に低減することが可能になると共に、ΔＴの低減を製造装置１の複雑化や高コスト化を招くこと無く実現することが出来る。
【００８０】
更にずれ量Ｇを0.05Ｗ以下に抑えることにより、サファイア単結晶２のネック25を中心とした左右に亘るスプレーディング速度のばらつきを低減することが可能となり、ΔＴを低減出来ることも、検証の上見出された。従って、スプレーディング部分から直胴部分26への移行に関して、ΔＴを低減して、略対称なスプレーディング部分を形成することが可能となる。従って、直胴部分26の面積を十分に確保することが可能となり、サファイア単結晶２の量産性と結晶品質を向上させることが出来る。更に、サファイア基板の量産性も向上させることが可能となる。また、スプレーディング速度のばらつきが抑えられることで、従来、スプレーディング速度が極端に遅いサファイア単結晶で発生していた直胴部分26の幅Ｗや結晶品質に対する問題を解決することが可能となった。
【００８１】
更に、本発明に係る複数のサファイア単結晶では、ずれ量Ｇを0.05Ｗ以下に抑えてΔＴを低減することで、複数のサファイア単結晶２を一度に成長させる場合における各サファイア単結晶２間の厚みｔのばらつきを、0.10ｔ以下に抑えられる。ここで、各サファイア単結晶２の厚みｔは、ダイ９の厚みｔによって規定される。即ち理想的には各サファイア単結晶２の厚みｔは、ダイ９の厚みｔと等しくなる。しかし実際には、各サファイア単結晶２間の厚みｔには僅かにばらつきが生じる。
【００８２】
各サファイア単結晶２間の厚みｔのばらつきとは、ダイ９の長手方向に垂直な方向に沿って複数枚育成されるサファイア単結晶２のうち、各々のサファイア単結晶２が有する厚みｔのばらつきを意味する。前記ずれ量Ｇを0.05Ｗ以下に抑えることで、ΔＴを低減することが可能となる為、ΔＴに対応して発生する各サファイア単結晶２間の厚みｔのばらつきも0.10ｔ以下に低減することが出来る。従って、サファイア単結晶２の量産性を更に向上させることが可能となる。
【００８３】
また、１つ毎のサファイア単結晶２に生じる厚みｔの変動も、ΔＴに対応して発生する。本発明では、前記ずれ量Ｇを0.05Ｗ以下に抑えることでΔＴを低減しているため、ずれ量Ｇを0.05Ｗ以下に抑えることにより前記厚みｔの変動も、直胴部分26の全面において0.10ｔ以下に抑えることが可能となる。よって、サファイア単結晶２の量産性を更に向上させることが出来る。
【００８４】
上述した各サファイア単結晶２間の厚みｔのばらつきやサファイア単結晶２の厚みｔの変動は、理想的には０であるが、僅かなばらつきや変動は常に発生する。
【００８５】
本発明に係るサファイア単結晶２は、前記の通り直胴部分26の幅Ｗを1.0ｃｍ以上26.0ｃｍ以下とする。また、サファイア単結晶２の厚みｔは、0.05ｃｍ以上1.5ｃｍ以下と設定する。育成されたサファイア単結晶２自身の強度と自立性を確保可能な厚みｔとして、0.05ｃｍ以上が好ましい。更に、サファイア単結晶２をサファイア基板に加工する場合でも、十分な加工代を確保することが出来る。一方、厚みｔが1.5ｃｍを超えると結晶品質に優れたサファイア単結晶２を得ることが困難となるため、厚みｔは1.5ｃｍ以下が好ましい。
【００８６】
また直胴部分26の幅Ｗは、15.0ｃｍ以上26.0ｃｍ以下に設定することが、サファイア単結晶２の大型化の観点から望ましい。幅Ｗが15.0ｃｍ以上26.0ｃｍ以下に設定されることにより、ΔＴを4.0ｃｍ以下に低減することが可能となる。
【００８７】
ダイ９の幅Ｗ（長手方向の長さ）は、成長させるサファイア単結晶２の直胴部分26の幅Ｗに対応して、1.0ｃｍ以上26.0ｃｍ以下の範囲で設定される。なお幅Ｗは、サファイア基板への加工代を加味した値が設定される。
【００８８】
またダイ９の厚みｔは、成長させるサファイア単結晶２の厚みｔに対応して、0.05ｃｍ以上1.5ｃｍ以下の範囲で設定される。なおサファイア単結晶２の厚みｔは、サファイア基板への加工代を加味した値が設定される。
【００８９】
ダイ９の個数は、成長させるサファイア単結晶２の枚数に対応し、坩堝の大きさや成長させるサファイア単結晶２の直胴部分26の幅Ｗ、更には量産性を考慮して、適宜設定される。高い量産性を確保するためには、ダイ９の個数は２以上の複数枚が好ましいが、ダイ９の個数を１個とし、種結晶17から育成されるサファイア単結晶２を１枚に限定して、大径サイズのサファイア単結晶２を１枚育成しても良い。
【００９０】
以上説明したような製造装置１、種結晶17、及びダイ９を用いることにより、共通の種結晶17から複数のサファイア単結晶２を同時に製造することが出来る。従って、一枚当たりのサファイア単結晶２の製造コストを下げることが可能となる。
【００９１】
またEFG法では、複数のサファイア単結晶２の主面27の面方向が、種結晶17の結晶面28と同じ結晶方向を取りながら、複数のサファイア単結晶２が育成成長される。一例として、種結晶17がサファイア単結晶製で結晶面28がｃ面の場合、得られる平板形状のサファイア単結晶２の全ての主面27を、ｃ面とすることが出来る。従って、複数のサファイア単結晶２を結晶方向の観点から見てばらつきの無い状態で得ることが出来る。
【００９２】
従って、種結晶17、及び仕切り板18を含めたダイ９は、精密に位置決めする必要がある。よって図１に示したように製造装置１は、ダイ９を設置する坩堝５を回転する坩堝駆動部６、及びその回転を制御する制御部（図示せず）が設けられている。またシャフト13に関しても、シャフト13を回転するシャフト駆動部14、及びその回転を制御する制御部（図示せず）が設けられている。即ち、ダイ９に対する種結晶17の位置決めは、制御部によりシャフト13又は坩堝５を回転させて調整する。
【００９３】
なお、種結晶17とダイ９との精密な位置決めについては、各ダイ９の幅の中心位置を、一部切り欠いたダイ９を使用することによっても行うことが出来る。図１０は、ダイ９に切り欠き部29が形成された例を示した図である。図１０では一例として、ダイ９の長手方向での中央に、Ｖ字形の切り欠き部29をそれぞれ形成したダイ９を図示している。
【００９４】
切り欠き部29は、ダイ９が複数の場合はそのダイ９の厚さ方向において一直線上に形成されている。このような切り欠き部29を設けることにより、ダイ９の幅の中心位置と種結晶17の厚み中心位置の位置決めが容易となる。
【００９５】
尚、種結晶17の結晶面28はｃ面に限定されず、例えばｒ面、ａ面、ｍ面等、所望の結晶面に設定することが可能である。このように結晶面28を任意に設定することで、サファイア単結晶２の主面27の面方向も任意に変更することが可能となる。
【００９６】
また、前記幅Ｗと厚みｔを有するサファイア単結晶２の育成に関して、種結晶17の厚みＴの好ましい設定値として、0.2ｃｍ以上が挙げられる。厚みＴを0.2ｃｍ以上に設定することにより、サファイア単結晶２の引き上げ時に於ける種結晶17の変形が防止され、育成成長されるサファイア単結晶２の主面27と、種結晶17の結晶面28間の結晶軸方向のずれ角を抑制することが可能となる。更に坩堝５の高温条件下でも種結晶17の強度が保たれると共に、育成成長される各サファイア単結晶２の重量に加えて種結晶17自体の自重による種結晶17の変形が防止可能となり、前記結晶軸方向のずれ角抑制の効果を得ることが出来る。
【００９７】
更に種結晶17の変形が防止されることにより、引き上げるサファイア単結晶２の枚数が増加しても、ダイ９の幅の中心位置と種結晶17の厚み中心位置の位置決めの正確性を向上させることが可能となる。従って、より確実に直胴部分26の中心線SCと、ネック25の中心線NCとのずれ量を0.05Ｗ以下に抑えて、ΔＴを低減することが可能となる。
【００９８】
前記効果に加えて、本実施形態では前記種結晶17の形状及びその剛性によって、各サファイア単結晶２間での主面27の結晶軸のずれ角を0.5°以下の範囲内に収めることが出来る。より具体的には、結晶育成の引き上げ進行に伴って増加していくサファイア単結晶２の重量に対して種結晶17の変形を防止し、種結晶17の結晶面28と、サファイア単結晶２の主面27での結晶面との間で生じる結晶軸方向のずれ角を、0.5°以下に収まる種結晶17の形状を設定している。これにより、サファイア単結晶２毎における結晶軸のずれ角の補正に必要な研磨量を、サファイア単結晶２の厚み方向において1.5ｍｍ程度に収めることが可能となった。この為、本実施形態のサファイア単結晶２では、半導体用基板としての加工性向上という効果も有するものである。
【００９９】
本実施形態の製造方法に依れば、結晶品質が保持された大型のサファイア単結晶２を、共通の種結晶17から一度に複数形成することが可能となった。
【０１００】
なお本発明は、前述の実施形態に限定するものでは無く、特許請求の範囲の各項に記載された内容から逸脱しない範囲の構成による実施が可能である。即ち本発明は、主に特定の実施形態に関して特に図示され、かつ説明されているが、本発明の技術的思想および目的の範囲から逸脱すること無く、以上述べた実施形態に対し、数量、その他の詳細な構成において、当業者が様々な変形を加えることが出来るものである。
【０１０１】
例えば本発明は、主面にステップ構造を有するサファイア単結晶の育成にも適用することが可能である。サファイア単結晶の主面を例えばｃ面とする、EFG法によるサファイア単結晶の製造方法において、種結晶のｍ軸をサファイア単結晶の引き上げ方向に合わせる。更に、引き上げ方向に対して垂直方向に位置する種結晶のｃ軸を、引き上げ方向を回転軸としてサファイア単結晶の主面の法線に対してa軸方向に所定角度（例えば、0.05°以上）に傾斜させて育成しても良い。なお、前記実施形態と重複する説明は省略又は簡略化する。
【０１０２】
ここで、ｃ軸が傾斜した種結晶について図１１を参照して説明する。図１１に示す種結晶31の平面の法線をＺ軸、種結晶31の側面（結晶面）の法線をＹ軸、及び種結晶31の正面の法線をＸ軸とする直交座標系を用いて説明する。Ｚ軸はサファイア単結晶の引き上げ方向に対して平行に配置されている。
【０１０３】
種結晶31のｃ軸は、図１１(a)に示すように、Ｚ軸（引き上げ方向の軸）とのなす角αが所定の範囲内（例えば、90°±0.5°）に調整されており、また、図１１(b)に示すように、ｃ軸は、Ｘ軸方向（ａ軸方向）に所定角度β（例えば、0.05°以上1.0°以下の範囲）に傾斜している。一方、引き上げ軸方向（Ｚ軸方向）のｍ軸は、図１１(a)に示すように、ｃ軸に対して垂直であり、また、 このｍ軸は、図１１(c)に示すように、引き上げ軸方向（Ｚ軸）とのずれ角γが、Ｚ軸に対してＸ軸方向に所定角度の範囲内（例えば、0.5°以下）に調整されている。
【０１０４】
このように種結晶31のｃ軸をＸ軸方向に所定角度βだけ傾斜させることにより、この種結晶31を用いて育成成長されたサファイア単結晶32は、図１２(a)に示すようにｃ軸がＺ軸（引き上げ方向）を回転軸として主面の法線nv方向に対して所定角度β（前記の通り、0.05°以上1.0°以下の範囲）で傾斜している。即ち所定角度βに対応した、主面におけるｃ軸の傾斜角度を有するサファイア単結晶を、ずれ量Ｇが0.05Ｗ以下で以て得ることが出来る。これにより、得られるサファイア単結晶の主面におけるステップ構造が全て同一方向になり、結晶欠陥の無い複数のサファイア単結晶を得ることが出来る。またｍ軸とＺ軸とのずれ角は前記γ（0.5°）以内に形成され、図１２(c)に示すようにｃ軸とＺ軸とは前記α（90°±0.5°）以内に形成される。なお、図１２(c)ではネックの図示は省略している。
【０１０５】
またずれ量Ｇを0.05Ｗ以下とした上で、図１４に示すように、サファイア単結晶２の長さＬを、直胴部分26の幅Ｗよりも小さく設定して、サファイア単結晶２を成長形成しても良い。図１４では一例として、各中心線NCとSCが同軸上に設定され、ずれ量Ｇが0.0Ｗの場合のサファイア単結晶を図示している。図１４のサファイア単結晶２における長さＬとは、直胴部分26の長さ（直胴長さ）にスプレーディング部分33の長さを含む寸法とする。また長さＬが幅Ｗよりも小さいとは、幅Ｗ＞長さＬの関係を満足することである。幅Ｗ＞長さＬを満足するサファイア単結晶２を形成することにより、直胴長さだけで無く、スプレーディング部分33もサファイア基板の切り抜き部分として利用することが可能となる。従って、より短い長さＬのサファイア単結晶２でサファイア基板の切り抜き枚数を確保することが出来る為、サファイア基板の量産性を向上出来ると共に、長さＬをより短くすることが出来るので、サファイア単結晶２の成長時間も短縮して量産性を更に向上させることが可能となる。
【実施例】
【０１０６】
以下に本発明の実施例を説明するが、本発明は以下の実施例にのみ限定されるものではない。
【０１０７】
本実施例においては、図１に示す製造装置１及び図２に示すような切り欠き部29の無いダイを使用し、EFG法により主面がｃ面のサファイア単結晶を育成成長した。ダイは複数個用意し、互いに平行に所定間隙で以て並列に配置した。
【０１０８】
酸化アルミニウム原料には、造粒された酸化アルミニウム原料粉末（99．99％酸化アルミニウム）を用い、ダイ９を収納した坩堝５に所定量投入して溶融し、酸化アルミニウム融液を得た。また雰囲気ガスとして、アルゴンガスを育成容器３内に導入した。
【０１０９】
種結晶には、サファイア単結晶製で厚みＴが0.2ｃｍの基板を用い、更にｃ軸が主面（結晶面28と直交する面）の面方向に沿って水平な基板とした。種結晶の形状は図３(a)に示す基板とした。更に、その種結晶の平面方向とダイの長手方向とを、図４に示すように互いに90°の角度で以て直交となるように、種結晶を配置した。
【０１１０】
その種結晶を用いて、複数枚の平板形状のサファイア単結晶を引き上げて育成成長した。実施例１、２では、サファイア単結晶の幅Ｗ（ダイ９の幅Ｗ）は5.5ｃｍとし、サファイア単結晶の厚みｔ（ダイ９の厚みｔ）は0.3ｃｍとした。
【０１１１】
実施例１では、全てのサファイア単結晶におけるずれ量Ｇが、0.05Ｗ以下に収まると共に0.0Ｗ超となるように各中心線NC及びSCを位置決めした。更に、実施例２では、全てのサファイア単結晶におけるずれ量Ｇが、0.0Ｗとなるように各中心線NC及びSCを同軸上に位置決めした。
【０１１２】
育成成長された複数枚の平板形状のサファイア単結晶のずれ量Ｇを測定したところ、実施例１ではずれ量Ｇが0.05Ｗ以下（但し、0.0Ｗ超）の範囲に収められていることが確認された。更に、ΔＴが0.3ｃｍに収まっていることも確認された。
【０１１３】
また、実施例２ではずれ量Ｇが0.0Ｗとなっていることが確認されたと共に、ΔＴが０ｃｍとなっていることも確認された。
【０１１４】
また、各サファイア単結晶の厚みｔの変動が、各サファイア単結晶の直胴部分全面において0.10ｔ以下に抑えられていることが確認されたと共に、厚みｔのばらつきも0.10ｔ以下に抑えられていることが確認された。
【０１１５】
実施例３では、サファイア単結晶の幅Ｗ（ダイ９の幅Ｗ）は15ｃｍとし、全てのサファイア単結晶におけるずれ量Ｇが、0.05Ｗ以下に収まると共に0.0Ｗ超となるように各中心線NC及びSCを位置決めした。これ以外の条件は、実施例１と同一に設定した。
【０１１６】
育成成長された複数枚の平板形状のサファイア単結晶のずれ量Ｇを測定したところ、実施例３ではずれ量Ｇが0.05Ｗ以下（但し、0.0Ｗ超）の範囲に収められていることが確認された。更に、ΔＴが4.0ｃｍに収まっていることも確認された。
【０１１７】
また、各サファイア単結晶の厚みｔの変動が、各サファイア単結晶の直胴部分全面において0.10ｔ以下に抑えられていることが確認されたと共に、厚みｔのばらつきも0.10ｔ以下に抑えられていることが確認された。
【比較例】
【０１１８】
以下に、前記実施例１及び２に対する比較例１、並びに前記実施例３に対する比較例２を説明する。なお各比較例では、各実施例と重複する部分や工程は記載を省略又は簡略化し、異なる部分や工程を重点的に説明する。
【０１１９】
比較例１、２が実施例１〜３と異なる点は、全てのサファイア単結晶におけるずれ量Ｇが、0.05Ｗ超となるように、各中心線NC及びSCを位置決めした点である。なお、比較例１ではサファイア単結晶の幅Ｗ（ダイ９の幅Ｗ）は5.5ｃｍとし、比較例２ではサファイア単結晶の幅Ｗ（ダイ９の幅Ｗ）は15ｃｍとした。
【０１２０】
育成成長された複数枚の平板形状のサファイア単結晶のずれ量Ｇを測定したところ、比較例１、２ではずれ量Ｇが0.05Ｗを超えていることが確認された。更に、比較例１ではΔＴが40.3ｃｍ超であることも確認されたと共に、比較例２ではΔＴが4.0ｃｍ超であることも確認された。
【０１２１】
また、各サファイア単結晶の厚みｔの変動が、各サファイア単結晶の直胴部分全面において0.10ｔを超えていることが確認されたと共に、厚みｔのばらつきも0.10ｔを超えていることが確認された。
【符号の説明】
【０１２２】
１              サファイア単結晶の製造装置
２、32          サファイア単結晶
３              育成容器
４              引き上げ容器
５              坩堝
６              坩堝駆動部
７              ヒータ
８              電極
９              ダイ
10              断熱材
11              雰囲気ガス導入口
12              排気口
13              シャフト
14              シャフト駆動部
15              ゲートバルブ
16              基板出入口
17、31          種結晶
18              仕切り板
19              スリット
20              開口部
21              酸化アルミニウム融液
22              酸化アルミニウム融液溜まり
23              種結晶の切り欠き部
24              種結晶の切り欠き穴
25、25a         ネック
26              直胴部分
27              主面
28              結晶面
29              仕切り板の切り欠き部
30              斜面
33              スプレーディング部分
NC              ネックの中心線
SC              サファイア単結晶の直胴部分の中心線
Ｇ              直胴部分の中心線と、ネックの中心線とのずれ量
Ｌ              サファイア単結晶の長さ
Ｔ              種結晶の厚み
ｔ              ダイの厚み又はサファイア単結晶の厚み
Ｗ              ダイの幅又はサファイア単結晶の直胴部分の幅
【図１】
2017077986.tif 000003
【図２】
2017077986.tif 000004
【図３】
2017077986.tif 000005
【図４】
2017077986.tif 000006
【図５】
2017077986.tif 000007
【図６】
2017077986.tif 000008
【図７】
2017077986.tif 000009
【図８】
2017077986.tif 000010
【図９】
2017077986.tif 000011
【図１０】
2017077986.tif 000012
【図１１】
2017077986.tif 000013
【図１２】
2017077986.tif 000014
【図１３】
2017077986.tif 000015
【図１４】
2017077986.tif 000016
【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
サファイア単結晶が複数形成され、各々のサファイア単結晶がネックを介して成長されており、サファイア単結晶の数ｎが、ｎ≧２であり、
サファイア単結晶の直胴部分の幅をＷとしたとき、
サファイア単結晶の直胴部分の中心線と、ネックの中心線とのずれ量が、0.05Ｗ以下であり、
サファイア単結晶の厚みｔのサファイア単結晶間でのばらつきが、0.10ｔ以下であることを特徴とするサファイア単結晶。
【請求項２】
前記直胴部分の中心線と、前記ネックの中心線とのずれ量が、0.0Ｗであることを特徴とする請求項１記載のサファイア単結晶。
【請求項３】
前記サファイア単結晶の厚みｔの変動が、前記直胴部分の全面において0.10ｔ以下であることを特徴とする請求項１又は２に記載のサファイア単結晶。
【請求項４】
前記幅Ｗが1.0ｃｍ以上26.0ｃｍ以下であることを特徴とする請求項１〜３の何れかに記載のサファイア単結晶。
【請求項５】
前記幅Ｗが1.0ｃｍ以上26.0ｃｍ以下であり、前記サファイア単結晶の厚みｔが0.05ｃｍ以上1.5ｃｍ以下であることを特徴とする請求項１〜３の何れかに記載のサファイア単結晶。
【請求項６】
前記幅Ｗが15.0ｃｍ以上26.0ｃｍ以下であることを特徴とする請求項４又は５に記載のサファイア単結晶。
【請求項７】
前記サファイア単結晶の長さＬが、前記幅Ｗよりも小さいことを特徴とする請求項１〜６の何れかに記載のサファイア単結晶。
【請求項８】
複数のスリットを有するダイを坩堝に収容し、
坩堝に酸化アルミニウム原料を投入して加熱し、酸化アルミニウム原料を坩堝内で溶融して酸化アルミニウム融液を用意し、
スリットを介してスリット上部に酸化アルミニウム融液溜まりを形成し、
そのスリット上部の酸化アルミニウム融液に種結晶を接触させ、種結晶を引き上げることで、種結晶から複数のサファイア単結晶を各々、ネックを介して成長させ、サファイア単結晶の数ｎを、ｎ≧２とし、複数のサファイア単結晶は所望の主面を有し、
ダイの幅の中心位置と種結晶の厚み中心位置を、種結晶を引き上げる方向で同軸上に設定して、サファイア単結晶の直胴部分の幅をＷとしたとき、サファイア単結晶の直胴部分の中心線とネックの中心線とのずれ量を、0.05Ｗ以下として、
サファイア単結晶の厚みｔのサファイア単結晶間でのばらつきを、0.10ｔ以下とすることを特徴とするサファイア単結晶の製造方法。
【請求項９】
前記直胴部分の中心線と、前記ネックの中心線とのずれ量を、0.0Ｗとすることを特徴とする請求項８記載のサファイア単結晶の製造方法。
【請求項１０】
前記種結晶の厚みを0.2ｃｍ以上に設定することを特徴とする請求項８又は９に記載のサファイア単結晶の製造方法。
【請求項１１】
前記ダイの幅の中心位置に切り欠き部が形成されていることを特徴とする請求項８〜１０の何れかに記載のサファイア単結晶の製造方法。
【請求項１２】
前記サファイア単結晶の厚みｔの変動を、前記直胴部分の全面において0.10ｔ以下とすることを特徴とする請求項８〜１１の何れかに記載のサファイア単結晶の製造方法。
【請求項１３】
前記幅Ｗを1.0ｃｍ以上26.0ｃｍ以下とすることを特徴とする請求項８〜１２の何れかに記載のサファイア単結晶の製造方法。
【請求項１４】
前記幅Ｗを1.0ｃｍ以上26.0ｃｍ以下とし、前記サファイア単結晶の厚みｔを0.05ｃｍ以上1.5ｃｍ以下とすることを特徴とする請求項８〜１２の何れかに記載のサファイア単結晶の製造方法。
【請求項１５】
前記幅Ｗが15.0ｃｍ以上26.0ｃｍ以下であることを特徴とする請求項１３又は１４に記載のサファイア単結晶の製造方法。
【請求項１６】
前記サファイア単結晶の長さＬを、前記幅Ｗよりも小さくして前記サファイア単結晶を成長させることを特徴とする請求項８〜１５の何れかに記載のサファイア単結晶の製造方法。
【手続補正２】
【補正対象書類名】明細書
【補正対象項目名】０００９
【補正方法】変更
【補正の内容】
【０００９】
前記課題は、以下の本発明により解決される。即ち、
（１）本発明のサファイア単結晶は、サファイア単結晶が複数形成され、各々のサファイア単結晶がネックを介して成長されており、サファイア単結晶の数ｎが、ｎ≧２であり、サファイア単結晶の直胴部分の幅をＷとしたとき、サファイア単結晶の直胴部分の中心線と、ネックの中心線とのずれ量が、0.05Ｗ以下であり、サファイア単結晶の厚みｔのサファイア単結晶間でのばらつきが、0.10ｔ以下であることを特徴とする。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】変更
【補正の内容】
【００１８】
（１０）また、本発明のサファイア単結晶の製造方法は、複数のスリットを有するダイを坩堝に収容し、坩堝に酸化アルミニウム原料を投入して加熱し、酸化アルミニウム原料を坩堝内で溶融して酸化アルミニウム融液を用意し、スリットを介してスリット上部に酸化アルミニウム融液溜まりを形成し、そのスリット上部の酸化アルミニウム融液に種結晶を接触させ、種結晶を引き上げることで、種結晶から複数のサファイア単結晶を各々、ネックを介して成長させ、サファイア単結晶の数ｎを、ｎ≧２とし、複数のサファイア単結晶は所望の主面を有し、ダイの幅の中心位置と種結晶の厚み中心位置を、種結晶を引き上げる方向で同軸上に設定して、サファイア単結晶の直胴部分の幅をＷとしたとき、サファイア単結晶の直胴部分の中心線とネックの中心線とのずれ量を、0.05Ｗ以下として、サファイア単結晶の厚みｔのサファイア単結晶間でのばらつきを、0.10ｔ以下とすることを特徴とする。
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正書】
【提出日】平成28年8月16日(2016.8.16)
【手続補正１】
【補正対象書類名】特許請求の範囲
【補正対象項目名】全文
【補正方法】変更
【補正の内容】
【特許請求の範囲】
【請求項１】
サファイア単結晶が複数形成され、各々のサファイア単結晶がネックを介して成長されており、サファイア単結晶の数ｎが、ｎ≧２であり、
サファイア単結晶の直胴部分の幅をＷとし、
ネックと直胴部分の間にスプレーディング部分を有し、
サファイア単結晶の直胴部分の中心線と、ネックの中心線とのずれ量が、0.0Ｗ超且つ0.05Ｗ以下であり、
幅Ｗが15.0ｃｍ以上26.0ｃｍ以下であり、
スプレーディング部分から直胴部分への移行が、直胴部分の側面のそれぞれ第一および第二の移行点によって規定され、サファイア単結晶の直胴部分の長さの方向に投影された各移行点間の間隔ΔＴが、4.0ｃｍ以下であり、
サファイア単結晶の厚みｔのサファイア単結晶間でのばらつきが、0.10ｔ以下であることを特徴とするサファイア単結晶。
【請求項２】
前記サファイア単結晶の厚みｔの変動が、前記直胴部分の全面において0.10ｔ以下であることを特徴とする請求項１に記載のサファイア単結晶。
【請求項３】
前記サファイア単結晶の厚みｔが0.05ｃｍ以上1.5ｃｍ以下であることを特徴とする請求項１又は２に記載のサファイア単結晶。
【請求項４】
前記サファイア単結晶の長さＬが、前記幅Ｗよりも小さいことを特徴とする請求項１〜３の何れかに記載のサファイア単結晶。
【請求項５】
複数のスリットを有するダイを坩堝に収容し、
坩堝に酸化アルミニウム原料を投入して加熱し、酸化アルミニウム原料を坩堝内で溶融して酸化アルミニウム融液を用意し、
スリットを介してスリット上部に酸化アルミニウム融液溜まりを形成し、
そのスリット上部の酸化アルミニウム融液に種結晶を接触させ、種結晶を引き上げることで、種結晶から複数のサファイア単結晶を各々、ネックを介して成長させ、サファイア単結晶の数ｎを、ｎ≧２とし、複数のサファイア単結晶は所望の主面を有し、
ダイの幅の中心位置と種結晶の厚み中心位置を、種結晶を引き上げる方向で同軸上に設定して、サファイア単結晶の直胴部分の幅をＷとしたとき、サファイア単結晶の直胴部分の中心線とネックの中心線とのずれ量を、0.0Ｗ超且つ0.05Ｗ以下とし、
ネックと直胴部分の間にスプレーディング部分を形成し、
幅Ｗを15.0ｃｍ以上26.0ｃｍ以下とし、
スプレーディング部分から直胴部分への移行を、直胴部分の側面のそれぞれ第一および第二の移行点によって規定し、サファイア単結晶の直胴部分の長さの方向に投影した各移行点間の間隔ΔＴが、4.0ｃｍ以下であり、
サファイア単結晶の厚みｔのサファイア単結晶間でのばらつきを、0.10ｔ以下とすることを特徴とするサファイア単結晶の製造方法。
【請求項６】
前記種結晶の厚みを0.2ｃｍ以上に設定することを特徴とする請求項５に記載のサファイア単結晶の製造方法。
【請求項７】
前記ダイの幅の中心位置に切り欠き部が形成されていることを特徴とする請求項５又は６に記載のサファイア単結晶の製造方法。
【請求項８】
前記サファイア単結晶の厚みｔの変動を、前記直胴部分の全面において0.10ｔ以下とすることを特徴とする請求項５〜７の何れかに記載のサファイア単結晶の製造方法。
【請求項９】
前記サファイア単結晶の厚みｔを0.05ｃｍ以上1.5ｃｍ以下とすることを特徴とする請求項５〜８の何れかに記載のサファイア単結晶の製造方法。
【請求項１０】
前記サファイア単結晶の長さＬを、前記幅Ｗよりも小さくして前記サファイア単結晶を成長させることを特徴とする請求項５〜９の何れかに記載のサファイア単結晶の製造方法。
【手続補正２】
【補正対象書類名】明細書
【補正対象項目名】０００９
【補正方法】変更
【補正の内容】
【０００９】
前記課題は、以下の本発明により解決される。即ち、
（１）本発明のサファイア単結晶は、サファイア単結晶が複数形成され、各々のサファイア単結晶がネックを介して成長されており、サファイア単結晶の数ｎが、ｎ≧２であり、サファイア単結晶の直胴部分の幅をＷとし、ネックと直胴部分の間にスプレーディング部分を有し、サファイア単結晶の直胴部分の中心線と、ネックの中心線とのずれ量が、0.0Ｗ超且つ0.05Ｗ以下であり、幅Ｗが15.0ｃｍ以上26.0ｃｍ以下であり、スプレーディング部分から直胴部分への移行が、直胴部分の側面のそれぞれ第一および第二の移行点によって規定され、サファイア単結晶の直胴部分の長さの方向に投影された各移行点間の間隔ΔＴが、4.0ｃｍ以下であり、サファイア単結晶の厚みｔのサファイア単結晶間でのばらつきが、0.10ｔ以下であることを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
（２）本発明のサファイア単結晶の他の実施形態は、サファイア単結晶の厚みｔの変動が、直胴部分の全面において0.10ｔ以下であることが好ましい。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
（３）本発明のサファイア単結晶の他の実施形態は、サファイア単結晶の厚みｔが0.05ｃｍ以上1.5ｃｍ以下であることが好ましい。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
（４）本発明のサファイア単結晶の他の実施形態は、サファイア単結晶の長さＬが、幅Ｗよりも小さいことが好ましい。
【手続補正９】
【補正対象書類名】明細書
【補正対象項目名】００１８
【補正方法】変更
【補正の内容】
【００１８】
（５）また、本発明のサファイア単結晶の製造方法は、複数のスリットを有するダイを坩堝に収容し、坩堝に酸化アルミニウム原料を投入して加熱し、酸化アルミニウム原料を坩堝内で溶融して酸化アルミニウム融液を用意し、スリットを介してスリット上部に酸化アルミニウム融液溜まりを形成し、そのスリット上部の酸化アルミニウム融液に種結晶を接触させ、種結晶を引き上げることで、種結晶から複数のサファイア単結晶を各々、ネックを介して成長させ、サファイア単結晶の数ｎを、ｎ≧２とし、複数のサファイア単結晶は所望の主面を有し、ダイの幅の中心位置と種結晶の厚み中心位置を、種結晶を引き上げる方向で同軸上に設定して、サファイア単結晶の直胴部分の幅をＷとしたとき、サファイア単結晶の直胴部分の中心線とネックの中心線とのずれ量を、0.0Ｗ超且つ0.05Ｗ以下とし、ネックと直胴部分の間にスプレーディング部分を形成し、幅Ｗを15.0ｃｍ以上26.0ｃｍ以下とし、スプレーディング部分から直胴部分への移行を、直胴部分の側面のそれぞれ第一および第二の移行点によって規定し、サファイア単結晶の直胴部分の長さの方向に投影した各移行点間の間隔ΔＴが、4.0ｃｍ以下であり、サファイア単結晶の厚みｔのサファイア単結晶間でのばらつきを、0.10ｔ以下とすることを特徴とする。
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】変更
【補正の内容】
【００２０】
（６）本発明のサファイア単結晶の製造方法の他の実施形態は、種結晶の厚みを0.2ｃｍ以上に設定することが好ましい。
【手続補正１２】
【補正対象書類名】明細書
【補正対象項目名】００２１
【補正方法】変更
【補正の内容】
【００２１】
（７）本発明のサファイア単結晶の製造方法の他の実施形態は、ダイの幅の中心位置に切り欠き部が形成されていることが好ましい。
【手続補正１３】
【補正対象書類名】明細書
【補正対象項目名】００２２
【補正方法】変更
【補正の内容】
【００２２】
（８）本発明のサファイア単結晶の製造方法の他の実施形態は、サファイア単結晶の厚みｔの変動を、直胴部分の全面において0.10ｔ以下とすることが好ましい。
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】変更
【補正の内容】
【００２４】
（９）本発明のサファイア単結晶の製造方法の他の実施形態は、サファイア単結晶の厚みｔを0.05ｃｍ以上1.5ｃｍ以下とすることが好ましい。
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】変更
【補正の内容】
【００２６】
（１０）本発明のサファイア単結晶の製造方法の他の実施形態は、サファイア単結晶の長さＬを、幅Ｗよりも小さくしてサファイア単結晶を成長させることが好ましい。
【手続補正１８】
【補正対象書類名】明細書
【補正対象項目名】００２９
【補正方法】変更
【補正の内容】
【００２９】
本発明のサファイア単結晶及びその製造方法に依れば、サファイア単結晶の直胴部分の中心線と、ネックの中心線とのずれ量を、0.0Ｗ超且つ0.05Ｗ以下に抑えている（但しＷは、サファイア単結晶の直胴部分の幅である）。従って、サファイア単結晶のネックを中心とした左右に亘るスプレーディング速度のばらつきを低減することが可能となり、ΔＴを低減することが可能となる。従って、スプレーディング部分から直胴部分への移行に関して、ΔＴを低減して、略対称なスプレーディング部分を形成することが可能となる。従って、直胴部分の面積を十分に確保することが可能となり、サファイア単結晶の量産性と結晶品質を向上させることが出来る。更に、サファイア基板の量産性も向上させることが可能となる。また、スプレーディング速度のばらつきが抑えられることで、直胴部分の幅や結晶品質に対する問題を解決することが可能となった。